СПОСОБ КАЛЬЦИНИРУЮЩЕГО ОБЖИГА ВАНАДИЙСОДЕРЖАЩЕГО МАТЕРИАЛА

1. Способ кальцинирующего обжига ванадийсодержащего материала, включающий контактирование и взаимодействие сырья с клинкером, в котором сырье используют в виде смеси из ванадийсодержащего материала и кальцийсодержащего материала, а клинкер - в виде материала, подвергнутого кальцинирующему обжигу.
2. Способ по п. 1, в котором содержание сырья составляет 20-90 мас %. в пересчете на полную массу сырья и клинкера.
3. Способ по п. 2, в котором содержание сырья составляет 40-80 мас %. в пересчете на полную массу сырья и клинкера.
4. Способ по п. 3, в котором содержание сырья составляет 50-70 мас. % в пересчете на полную массу сырья и клинкера.
2
5
5. Способ по п. 1, в котором при расчете количества кальция в CaO, а количества ванадия в VO массовое отношение кальция к ванадию в сырье составляет (0,3-1):1, предпочтительно (0,5-0,7):1.
6. Способ по п. 1, в котором кальцийсодержащий материал представляет собой один или более материалов, выбранных из группы, состоящей из известняка, извести, кальцита и доломита, предпочтительно из известняка.
7. Способ по п. 1, в котором 80-100 мас. % ванадийсодержащего материала характеризуются размерами частиц 0,1 мм или меньше, предпочтительно в пределах 0,045-0,1 мм.
8. Способ по п. 1 или 6, в котором 80-100 мас. % кальцийсодержащего материала характеризуются размерами частиц 0,18 мм или меньше, предпочтительно в пределах 0,045-0,18 мм.
9. Способ по п. 1, в котором 80-100 мас. % клинкера характеризуются размерами частиц 4 мм или меньше, предпочтительно характеризуются размерами частиц 2 мм или меньше, более предпочтительно в пределах 0,045-2 мм.
10. Способ по п. 1, в котором кальцинирующий обжиг осуществляют при температуре 830-900°C и времени 1-6 часов.